(57)【特許請求の範囲】
【請求項１】
アクリル系透明樹脂板、前記アクリル系透明樹脂板の少なくとも一方の表面に形成された接着層、及び前記接着層表面に貼り合わされた透明フィルム層を備え、
前記透明フィルム層が弾性樹脂から形成されたものであり、
前記弾性樹脂が、熱可塑性エステル型ポリウレタンエラストマー若しくは熱可塑性エーテル型ポリウレタンエラストマーであることを特徴とする透明性樹脂遮音板。
【請求項２】
複数枚のアクリル系透明樹脂板が、透明フィルム層及び前記透明フィルム層の両側の接着層を介して積層された構成を有し、
前記透明フィルム層が弾性樹脂から形成されたものであり、
前記弾性樹脂が、熱可塑性エステル型ポリウレタンエラストマー若しくは熱可塑性エーテル型ポリウレタンエラストマーであることを特徴とする積層型の透明性樹脂遮音板。
【請求項３】
前記アクリル系透明樹脂板が、
メチルメタクリレート単量体及び／又はその部分重合体を含有するエチレン性不飽和基を１つ有する単官能単量体成分（Ａ）と架橋性単量体成分（Ｂ）とを重合して得られるアクリル系樹脂と、
ハロゲン含有縮合リン酸エステル系難燃剤を含有する難燃剤（Ｃ）とを含有するものであり、
成分（Ａ）８５〜９４．９９質量％、成分（Ｂ）０．０１〜５質量％、及び成分（Ｃ）５〜１０質量％を含有する重合用組成物を対向する２枚の板の間で重合反応させて得られるものである請求項１又は請求項２に記載の透明性樹脂遮音板。
【請求項４】
前記重合用組成物中における、成分（Ａ）の割合をＸ質量％、成分（Ｂ）の割合をＹ質量％、成分（Ｃ）の割合をＺ質量％とするとき、
Ｘ＋Ｙ＋Ｚ＝１００、Ｙ＋５≦Ｚ≦０．５Ｙ＋７．５
の関係を充足するものである請求項３に記載の透明性樹脂遮音板。
【請求項５】
前記弾性樹脂の１００％モジュラスが１０ＭＰａ以下である請求項１〜４のいずれか１項に記載の透明性樹脂遮音板。
【請求項６】
前記接着層が、粘着剤により形成された層である請求項１〜５のいずれか１項に記載の透明性樹脂遮音板。
【請求項７】
前記粘着剤がアクリル系粘着剤である請求項６に記載の透明性樹脂遮音板。
【請求項８】
前記アクリル系透明樹脂板の表面が、シリカを含有するコート材でコートされたものである請求項１〜７のいずれか１項に記載の透明性樹脂遮音板。
【請求項９】
前記アクリル系透明樹脂板の表面が、光触媒機能を有する酸化チタンを含有するコート材でコートされたものである請求項１〜８のいずれか１項に記載の透明性樹脂遮音板。
【発明の詳細な説明】
【技術分野】
【０００１】
本発明は、道路や線路の遮音壁に用いられる透明性樹脂遮音板に関する。詳しくは、耐擦傷性、及び、耐衝撃性に優れた透明性樹脂遮音板に関する。
【背景技術】
【０００２】
高速道路や鉄道の線路に沿って配置される遮音壁に用いられる透明性遮音板としては、ガラス板や、ポリカーボネート樹脂板、またはアクリル樹脂板からなる透明性遮音板が知られている。
【０００３】
ガラス板からなる透明性遮音板は透明性や耐候性に優れる半面、耐衝撃性に劣るという問題があった。このようなガラス板からなる透明性遮音板の耐衝撃性が低いという問題を解決するために、近年、ポリカーボネート樹脂板やアクリル樹脂板のようなプラスチック板からなる透明性樹脂板が遮音板として広く用いられている。
【０００４】
ポリカーボネート樹脂板からなる透明性樹脂遮音板は、確かに耐衝撃性には優れているものの透明性が低く、また、耐候性や耐擦傷性が低いという問題があった。耐候性や耐擦傷性が低いという問題を解決するために、ポリカーボネート樹脂板の表面に耐候性や耐擦傷性に優れたアクリル系樹脂をコーティングしたものも知られている。しかしながら、このようにアクリル系樹脂でコーティングしたポリカーボネート樹脂板を用いても、透明性が低いという問題は解決されなかった。
【０００５】
ポリカーボネート樹脂板からなる透明性樹脂遮音板の上記のような問題を解決するものとして、透明性及び耐候性に優れたアクリル樹脂板からなる透明性樹脂遮音板も知られている。
【０００６】
例えば、下記特許文献１には、アクリル樹脂板中に合成樹脂からなる繊維を、等間隔又は網目状にして埋め込んでなる防音部材が記載されている。そして、このような防音部材によれば、自動車事故や跳ね石が衝突した場合においても破損しにくく、破損したとしても大きな破片が飛び散りにくいという効果を奏することが記載されている。
【０００７】
しかしながら、このような防音部材は製造コストが高くつくという問題があり、また、耐擦傷性が充分ではないという問題があった。
【０００８】
また、下記特許文献２には、アクリル樹脂層の間にポリウレタンを含有するアクリル樹脂層が積層された透明性樹脂遮音板が記載されている。そして、このような透明性樹脂遮音板によれば、耐候性に優れ、また、破損した場合に破片が飛び散りにくいという効果を奏することが記載されている。
【０００９】
しかしながら、このような透明性樹脂遮音板は製造が困難であり、そのために製造コストが高くつくという問題があった。
【００１０】
また、下記特許文献３には、アクリル樹脂からなる透明板の少なくとも一方の面に、ポリエステル樹脂のような剛性の高い材料からなるフィルムを張り合わせてなる透明性樹脂遮音板が記載されている。そして、このような透明性樹脂遮音板は、破損した場合に破片が飛び散りにくい飛散防止性に優れていることが記載されている。
【００１１】
しかしながら、このような透明性樹脂遮音板は、確かに破片が飛び散りにくいという効果はあるが、割れたときの破片が比較的大きくなる。例えば、高速道路に設置された遮音壁が衝撃により割れて、破片が高速道路から落下するおそれがあることを考慮すれば、破片が大きく割れることは好ましくない。
【特許文献１】特開平０３−５１４０６号公報
【特許文献２】特開平０５−３１８６４号公報
【特許文献３】特開平０９−２６８５２３号公報
【発明の開示】
【発明が解決しようとする課題】
【００１２】
本発明は、道路や鉄道の遮音壁に用いられる、耐擦傷性、及び、耐衝撃性に優れた透明性樹脂遮音板であり、特に、衝撃により遮音板が割れたとしても、大きな破片が生じにくい透明性樹脂遮音板を提供することを課題とする。
【課題を解決するための手段】
【００１３】
本発明の透明性樹脂遮音板は、アクリル系透明樹脂板、前記アクリル系透明樹脂板の少なくとも一方の表面に形成された接着層、及び前記接着層表面に貼り合わされた透明フィルム層を備え、前記透明フィルムが弾性樹脂から形成されたものであり、前記弾性樹脂が、熱可塑性エステル型ポリウレタンエラストマー若しくは熱可塑性エーテル型ポリウレタンエラストマーであることを特徴とする。このような構成によれば、耐擦傷性、及び、耐衝撃性に優れた透明性樹脂遮音板が得られる。
【００１４】
また、前記アクリル系透明樹脂板は、メチルメタクリレート単量体及び／又はその部分重合体を含有する単官能単量体成分（Ａ）と架橋性単量体成分（Ｂ）とを重合して得られるアクリル系樹脂成分と、ハロゲン含有縮合リン酸エステル系難燃剤を含有する難燃剤成分（Ｃ）とを含有するものであり、成分（Ａ）８５〜９４．９９質量％、成分（Ｂ）０．０１〜５質量％、及び成分（Ｃ）５〜１０質量％を含有する重合用組成物を対向する２枚の板の間で重合反応させて得られるものであることが好ましい。このような構成によれば、高い耐衝撃性を維持しながら、難燃性に優れた透明性樹脂遮音板が得られる。
【００１５】
また、前記アクリル系透明樹脂板は、前記重合用組成物中における、成分（Ａ）の割合をＸ質量％、成分（Ｂ）の割合をＹ質量％、成分（Ｃ）の割合をＺ質量％とするとき、Ｘ＋Ｙ＋Ｚ＝１００、Ｙ＋５≦Ｚ≦０．５Ｙ＋７．５の関係を充足するものであることが好ましい。このような構成によれば、衝撃により破損した場合の破片が小さく、且つ難燃性に優れた透明性樹脂遮音板が得られる。
【００１６】
また、前記弾性樹脂の１００％モジュラスが１０ＭＰａ以下である場合には、耐衝撃性、特に、衝撃により遮音板が割れた場合の、大きな破片の発生を抑制する効果が高い点から好ましい。
【００１７】
また、前記弾性樹脂は熱可塑性エラストマー、特に、熱可塑性ポリウレタンエラストマーであることが耐衝撃性、及び耐擦傷性が高い透明性樹脂遮音板が得られる点から好ましい。
【００１８】
また、前記熱可塑性ポリウレタンエラストマーが、熱可塑性エステル型ポリウレタンエラストマーである場合には、耐衝撃性及び耐擦傷性により優れる点から好ましい。
【００１９】
また、前記接着層が粘着剤から形成されている場合、特に、アクリル系粘着剤から形成されている場合には、アクリル系透明樹脂板との粘着力が優れるために、剥離強度が高い透明性樹脂遮音板が得られる点から好ましい。
【００２０】
また、前記アクリル系透明樹脂板の表面が、シリカを含有するコート材や光触媒機能を有する酸化チタンを含有するコート材でコートされたものである場合には、防汚効果に優れる点から好ましい。
【００２１】
また、本発明の他の透明性樹脂遮音板は、複数枚のアクリル系透明樹脂板が、透明フィルム層及び前記透明フィルム層の両側の接着層を介して積層された構成を有し、前記透明フィルム層が弾性樹脂から形成されたものであり、前記弾性樹脂が、熱可塑性エステル型ポリウレタンエラストマー若しくは熱可塑性エーテル型ポリウレタンエラストマーであることを特徴とする。このような場合、より高い耐衝撃性効果を発揮することができる。
【発明の効果】
【００２２】
本発明によれば、透明性樹脂遮音板において、透明性、耐擦傷性、及び、耐衝撃性に優れた透明性樹脂遮音板が得られる。
【発明を実施するための最良の形態】
【００２３】
以下に、本発明に係る一実施形態の透明性樹脂遮音板について、図１を参照しながら説明する。
【００２４】
図１中、１はアクリル系透明樹脂板であり、２ａ、２ｂは透明フィルムであり、３ａ、３ｂは接着層である。
【００２５】
アクリル系透明樹脂板としては、透明性のアクリル系樹脂を樹脂成分とするものであれば特に限定されない。好ましいアクリル系透明樹脂板の具体例としては、例えば、メチルメタクリレート単位のみからなる単独重合体、または、メチルメタクリレート単位を９０質量％以上含有し、メチルメタクリレートと共重合可能な単量体単位を１０質量％以下含有するような共重合体を樹脂成分とする透明性のアクリル系樹脂板が挙げられる。なお、メチルメタクリレートと共重合可能な単量体単位としては、エチレン性不飽和基を１つ有する単官能単量体の他、得られるアクリル系透明樹脂板に高い弾性を付与しうる点から１分子中にエチレン性不飽和基を複数有する架橋性単量体（以下、架橋剤とも呼ぶ）を用いることが特に好ましい。
【００２６】
前記エチレン性不飽和基を１つ有する単官能単量体としては、例えば、エチルメタクリレート、ブチルメタクリレート、シクロヘキシルメタクリレート、フェニルメタクリレート、ベンジルメタクリレート、２−エチルヘキシルメタクリレート、２−ヒドロキシエチルメタクリレート、などのメタクリル酸エステル類；メチルアクリレート、エチルアクリレート、ブチルアクリレート、シクロヘキシルアクリレート、フェニルアクリレート、ベンジルアクリレート、２−エチルヘキシルアクリレート、２−ヒドロキシエチルアクリレート、などのアクリル酸エステル類；メタクリル酸、アクリル酸などの不飽和酸類；スチレン、α−メチルスチレン、アクリロニトリル、メタクリロニトリル、無水マレイン酸、フェニルマレイミド、シクロヘキシルマレイミド等のエチレン性不飽和基を１つ有する単官能単量体が挙げられる。
【００２７】
また、前記架橋剤としては、エチレングリコールジ（メタ）アクリレート、テトラエチレングリコールジ（メタ）アクリレート、ジエチレングリコールジ（メタ）アクリレート、ネオペンチルグリコールジ（メタ）アクリレート、トリメチロールエタントリ（メタ）アクリレート、トリメチロールプロパンジ（メタ）アクリレート、トリメチロールプロパントリ（メタ）アクリレート、（ノナン）ヘキサンジオールジ（メタ）アクリレート、ペンタエリスリトールテトラ（メタ）アクリレート、（メタ）アクリル酸アリル、多官能ウレタン（メタ）アクリレート、及び多官能ポリエステルアクリレート等が挙げられる。これら中では、エチレングリコールジ（メタ）アクリレートが反応性の点等から好ましく用いられる。
【００２８】
上記メチルメタクリレートと共重合可能な単量体はそれぞれ単独で用いても２種以上を組み合わせて用いてもよい。
【００２９】
また、アクリル系透明樹脂板１は、樹脂成分のほか、必要に応じて、難燃剤、紫外線吸収剤、光安定剤、熱安定剤、耐衝撃性改良材、着色剤、酸化防止剤等の添加剤を必要に応じて含有する。
【００３０】
難燃剤としては、アクリル系透明樹脂板の透明性を阻害しないものであれば特に限定なく用いられるが、特に、好ましいものとしてはリン酸エステル系難燃剤が挙げられる。
【００３１】
リン酸エステル系難燃剤の具体例としては、例えば、トリメチルホスフェート，トリエチルホスフェート，トリブチルホスフェート，トリオクチルホスフェート，トリブトキシエチルホスフェート，トリフェニルホスフェート，トリクレジルホスフェート，オクチルジフェニルホスフェート等のリン酸エステル難燃剤；トリス（クロロエチル）ホスフェート，トリス（クロロプロピル）ホスフェート，トリス（２，３−ジブロモプロピル）ホスフェート，ビス（２，３−ジブロモプロピル）２，３−ジクロロプロピルホスフェート，ビス（クロロプロピル）オクチルホスフェート等のハロゲン含有リン酸エステル難燃剤；ハロゲン化アルキルポリホスフェート，ハロゲン化アルキルポリホスフォネート等のハロゲン含有縮合リン酸エステル難燃剤等が挙げられる。これらは単独で用いても、２種以上を組み合わせて用いてもよい。これらの中では、特に、ハロゲン含有縮合リン酸エステル難燃剤がアクリル系透明樹脂板の透明性を阻害せずに、高い難燃性を付与できる点から好ましい。
【００３２】
また安定剤としては、ベンゾトリアゾール系化合物等の紫外線吸収剤や、ヒンダードアミン系光安定剤等が挙げられる。
【００３３】
また、前記耐衝撃性改良材としては、ポリブタジエンゴム、アクリルゴム粒子、アクリロニトリルーブタジエンゴム（ＮＢＲ）粒子等のゴム状弾性体等が挙げられる。
【００３４】
本発明におけるアクリル系透明樹脂板の厚みとしては、８〜３０ｍｍ、さらには、１２〜２０ｍｍ程度の厚みであることが好ましい。前記厚みが厚すぎる場合には、得られる透明性樹脂遮音板の重量が重くなりすぎて、遮音壁として用いる場合に支えることが困難になったり、破損時に大きな破片が発生しやすくなる傾向があり、薄すぎる場合には、遮音効果が低下したり、機械的特性が不充分になる傾向がある。
【００３５】
また、アクリル系透明樹脂板は、単層からなるものでも、また、表面がコーティング処理されたような複層のものであってもよい。なお、表面コーティング処理としては、親水性を高めることで防汚性能を付与した光触媒機能を有する酸化チタンを含有するコート材或いはシリカを含有するコート材でコーティングしたり、抗菌・防カビ性を付与するためにアルミニウム系化合物を含有するコート材でコーティングしたり、耐傷性を高めるためにシリコン系化合物を含有するハードコート材でコーティングしたり、耐候性を付与するためにアクリル系樹脂，シリコーン系樹脂，フッ素系樹脂でコートしたりするような処理が挙げられる。
【００３６】
本発明におけるアクリル系透明樹脂板の製造には、従来からアクリル系透明樹脂板の製造方法として知られている以下のような方法が好ましく用いられる。
【００３７】
はじめに、樹脂成分を形成するための単量体成分及び／またはその部分重合体、ラジカル性反応開始剤、難燃剤、及び光安定剤等を混合することにより液状の重合用組成物を調製する。なお、前記ラジカル性反応開始剤としては、アゾビスイソブチロニトリル（ＡＩＢＮ）や２，２−アゾビス−２，４−ジメチルバレロニトリル（ＡＤＶＮ）等が好ましく用いられる。そして、所望の大きさの重合用セルに、得られた重合用組成物を、重合後に気泡が残らないように脱気して注入する。なお、前記重合用セルは、対向する２枚のガラス板間に目的とする厚みを保持するためのパッキンを介在させてなるような、いわゆるセルキャスト法等に用いられているものが特に限定なく用いられる。そして、所定の温度で、所定の時間重合させることにより、アクリル系透明樹脂板が得られる。
【００３８】
本発明に用いられるアクリル系透明樹脂板としては、例えば、メチルメタクリレート単量体及び／又はその部分重合体を含有するエチレン性単官能単量体成分（Ａ）８５〜９４．９９質量％と架橋性単量体成分（Ｂ）０．０１〜５質量％、ハロゲン含有縮合リン酸エステルを含有する難燃剤成分（Ｃ）５〜１０質量％とからなる液状の重合用組成物を、上記のような重合用セルに注入した後、重合反応させて得られるものであることが好ましい。
【００３９】
このような重合用組成物から得られるアクリル系樹脂組成物によれば、透明性樹脂遮音板として用いる場合に要求される耐衝撃性等の機械的特性や耐熱性を維持しながら、高い難燃性を付与することができる。なお、一般的に、難燃性を高めるためには、難燃剤を大量に添加することが好ましいが、難燃剤を添加すればするほど機械的特性や耐熱性が低下する傾向がある。しかしながら、難燃剤と架橋性単量体成分とを前記範囲で含有する重合用組成物から得られるアクリル系樹脂組成物によれば、樹脂が適度に架橋されるために、難燃剤が多量に添加されても、透明性樹脂遮音板に要求されるレベルの機械的特性及び耐熱性を維持することができる。また、樹脂成分が架橋されているために、接炎時においても、ドリップしにくくなる。
【００４０】
上記のような組成の重合用組成物としては、重合用組成物中の成分（Ａ）の割合をＸ質量％、成分（Ｂ）の割合をＹ質量％、成分（Ｃ）の割合をＺ質量％とするとき、
Ｘ＋Ｙ＋Ｚ＝１００、Ｙ＋５≦Ｚ≦０．５Ｙ＋７．５
の関係を充足する場合には、特に、破壊時の破片が小さく、且つ難燃性に優れた透明性樹脂遮音板が得られる点から好ましい。
【００４１】
なお、本発明に用いられるアクリル系透明樹脂板の製造方法としては、前記のような、いわゆるセルキャスト法のほか、アクリル系樹脂、難燃剤、及びその他の添加剤等をタンブラー、ヘンシェルミキサー等で混合した後、二軸押出機等を用いて溶融混練されて得られるアクリル系樹脂組成物のペレットを、所定のスリット幅の吐出口金を備えた押出成形機により押出成形して製造する方法、ステンレスベルト等に樹脂溶液を連続的に注入塗布して重合させる連続キャスト法等も挙げられる。
【００４２】
一方、本発明に用いられる透明フィルムは、弾性樹脂から形成される透明性のフィルムである。このように、弾性樹脂からなる透明フィルムをアクリル系透明樹脂板表面に貼り合わせることにより、アクリル系透明樹脂板の表面を保護して耐擦傷性を高めることができる。また、弾性樹脂からなる透明フィルムをアクリル系透明樹脂板表面に貼り合わせることにより、衝撃が加わってアクリル系透明樹脂板が変形するような場合においても、アクリル系透明樹脂板の変形に対して弾性を有する透明フィルムが追従するために、アクリル系透明樹脂板と透明フィルムとが剥離しにくくなる。
【００４３】
前記弾性樹脂の１００％モジュラスとしては、１０ＭＰａ以下であることが好ましい。前記弾性樹脂の１００％モジュラスが高すぎる場合には、アクリル系透明樹脂板が衝撃等により変形したときに透明性フィルムの該変形に対する追従性が悪くなり、得られる透明性樹脂遮音板の耐衝撃性が低下する傾向がある。
【００４４】
また、前記透明性フィルムの引張強度としては、１０〜５０ＭＰａ、さらには、３０〜４０ＭＰａであることが好ましい。引張強度が低すぎるばあいには、透明性フィルムが破れやすくなるために衝撃を受けた場合にアクリル系透明樹脂板が割れることを抑制する効果が低くなり、高すぎる場合には、割れて飛び散る場合に、破片が細かくならずに大きな塊として飛び散りやすくなる傾向がある。
【００４５】
また、引裂強度としては、６０〜１２０ｋＮ／ｍ、さらには、８０〜１１０ＫＮ／ｍであることが好ましい。引裂強度が低すぎる場合には、衝撃を受けて透明性樹脂遮音板が割れた場合に、透明性フィルムでアクリル系透明樹脂板の破片を保持しきれずに、破れて飛び散りやすくなる傾向があり、引裂強度が高すぎる場合には、割れて飛び散る場合に、破片が細かくならずに大きな塊として飛び散りやすくなる傾向がある。
【００４６】
また、引張伸びとしては３００％以上、さらには、４００％以上であることが好ましい。引張伸びが低すぎる場合には、アクリル系透明樹脂板との追従性が悪くなり、耐衝撃性が低下する傾向がある。
【００４７】
なお、上記各引張特性は、ＪＩＳ  Ｋ  ７３１１に準じて測定したものである。
【００４８】
上記のような弾性樹脂の具体例としては、熱可塑性ポリウレタン系エラストマー，熱可塑性エステル型エラストマー，熱可塑性ポリオレフィン系エラストマー，熱可塑性塩ビ系エラストマー，熱可塑性ポリアミド系エラストマー等の熱可塑性エラストマーの他、シリコーンゴム、イソプレンゴム等からなるゴムが挙げられる。
【００４９】
これらの中では、熱可塑性ポリウレタンエラストマーが、耐衝撃性、及び耐擦傷性が高い透明性樹脂遮音板が得られる点から好ましい。また、特に、熱可塑性ポリウレタンエラストマーの中では、熱可塑性エステル型ポリウレタンエラストマーが弾性率が高すぎず、また、引張伸びも高いために、アクリル系透明樹脂板との追従性に優れ、耐衝撃性及び耐擦傷性により優れた透明性樹脂遮音板が得られる点から好ましい。
【００５０】
熱可塑性ポリウレタンエラストマーの具体例としては、例えば、ＢＡＳＦ社製のエラストラン等が挙げられ、特に、耐候性の観点から黄変を抑制する処方が施されたグレードである、エステル型ポリウレタンエラストマーのＮＹ５８５や、エーテル型ポリウレタンエラストマーのＮＹ９０Ａ、ＮＹ９７Ａ等が好ましく用いられる。
【００５１】
また、前記透明性フィルムの厚みとしては、０．１〜１．０ｍｍ、さらには、０．２〜０．５ｍｍであることが好ましい。前記厚みが厚すぎる場合には、透明性が低下する傾向があり、薄すぎる場合には、耐衝撃性及び耐擦傷性が低下する傾向がある。
【００５２】
このような弾性樹脂からなる透明性フィルムの製造方法としては、例えば、弾性樹脂を形成するための原材料を溶融して形成したシートを延伸することにより形成する延伸法や、溶液に調製された原材料を基材に塗布して乾燥または硬化させてフィルムを形成するキャスト法等、公知のフィルム形成法が挙げられる。
【００５３】
また、透明性フィルムは、複数層が積層されたものであってもよい。
【００５４】
本発明の透明性樹脂遮音板は、図１に示すようにアクリル系透明樹脂板１に弾性樹脂からなる透明フィルム２ａ、２ｂを接着層３ａ、３ｂを形成するための接着剤で貼り合わせてなることを特徴とする。なお、特に、接着剤として粘着剤を用いた場合には、弾性を有する透明フィルムをアクリル系透明樹脂板表面に貼り合わせることにより、透明性樹脂遮音板が衝撃により割れるような場合であっても、変形したアクリル系透明樹脂板に対する透明フィルムの追従性が優れるために、アクリル系透明樹脂板と透明フィルムとが剥離しにくくなり、破片の飛び散りを抑制することができる。また、大きな衝撃を受けて破片が飛び散るような場合には、粘着剤を用いて透明フィルムを貼り合わせているために、破壊時の衝撃により粘着剤が破れることにより、破片が細かい状態で飛び散りやすくなる。
【００５５】
接着剤としては、従来から知られた透明性の接着剤であって、アクリル系透明樹脂板と透明フィルムとを充分に接着しうるものであれば特に限定されない。また、粘着剤としては、適度な粘弾性と透明性を有する粘着剤であれば特に限定なく用いられる。具体的には、例えば、アクリル系粘着剤、シリコーン系粘着剤、ポリエステル系粘着剤、及び、塩化ビニル系粘着剤等が挙げられる。これらの中では、アクリル系粘着剤、特に、２液架橋型のアクリル系粘着剤がアクリル系透明樹脂板との粘着力が優れるために、剥離強度が高い透明性樹脂遮音板が得られる点から好ましい。
【００５６】
このような接着剤または粘着剤により形成される接着層の厚みとしては、３０〜６０μｍ、さらには４０〜５０μｍ程度であることが好ましい。
【００５７】
本発明の透明性樹脂遮音板は、アクリル系透明樹脂板の少なくとも一面に弾性を有する透明フィルムを接着剤または粘着剤により貼り合わせることにより製造することができる。
【００５８】
このようにして粘着剤等によりアクリル系透明樹脂板に貼り合わされた透明フィルムの剥離強度としては、３００ｍｍ／ｍｉｎの剥離速度において、５００〜３０００（ｇ／２５ｍｍ）、さらには、１０００〜２５００（ｇ／２５ｍｍ）であることが好ましい。剥離強度が低すぎる場合には、割れたときにアクリル系透明樹脂板の破片が透明フィルムに留まらずに飛散しやすくなる傾向がある。
【００５９】
透明フィルムは、少なくとも一面に貼り合わせられていればよいが、より高い耐衝撃性等を得る観点からは両面に貼り合わされていることが好ましい。
【００６０】
また、本発明の別の実施形態を図２を参照しながら説明する。図２は、２枚のアクリル系透明樹脂板１ａ，１ｂが、透明フィルム層２ｂ及び透明フィルム層２ｂの両表面に設けられた接着層３ｂ，３ｃを介して積層された構成を有する積層型の透明性樹脂遮音板の層構造を模式的に示した説明図である。なお、積層型の透明性樹脂遮音板を構成するアクリル系透明樹脂板、透明フィルム層、接着層は、先に詳述したものと同様のものが用いられうる。図２に示した積層型の透明性樹脂遮音板は、アクリル系透明樹脂板を２枚積層したような構成であるために、図１に示したようなアクリル系透明樹脂板を１枚のみ用いた透明性樹脂遮音板に比べて、より高い耐衝撃性を発揮する。なお、積層型の透明性樹脂遮音板として、図２では、アクリル系透明樹脂板を２枚積層したような構成のものを代表例として説明したが、３枚以上重ねたものであってもよい。
【００６１】
以下、本発明を実施例により、さらに具体的に説明する。なお、本発明は、実施例により何ら限定されるものではない。
【実施例】
【００６２】
（製造例）
表１に記載のように、単量体成分として部分重合体を１０質量％含有するメタクリル酸メチル（ＭＭＡ）Ｘ質量％、架橋剤成分としてエチレングリコールジメタクリレートＹ質量％、難燃剤成分としてハロゲン含有縮合リン酸エステル（大八化学製、ＣＲ−５７０）Ｚ質量％、重合開始剤として２，２−アゾビス−２，４−ジメチルバレロニトリル（ＡＤＶＮ）、ベンゾトリアゾール系紫外線吸収剤、及び、ヒンダードアミン系光安定剤を表１に記載の割合で混合することにより液状の重合用組成物を調製した。なお、表１中のＡＤＶＮ、ベンゾトリアゾール系紫外線吸収剤、及び、ヒンダードアミン系紫外線吸収剤の添加量は、ＭＭＡ単量体成分、架橋剤、難燃剤の合計１００質量部に対する質量部で示している。
【００６３】
そして、調製された重合用組成物を重合用セルに、気泡が残らないように脱気して注入した。なお、前記重合用セルは、それぞれ対向する２枚のガラス板間に板間厚みを１５ｍｍに保持するための軟質塩化ビニル製パッキンを介在させて形成されるものである。そして、重合用セルに重合用組成物を注入した後、５０℃で２時間維持し、さらに４０℃で１５時間維持し、最後に１２０℃で３時間維持することにより重合させた。そして、重合用セルを分解することにより、１５ｍｍ厚の無色透明なアクリル系透明樹脂板が得られた。
【００６４】
そして、得られたアクリル系透明樹脂板の引張強度（ＪＩＳ  Ｋ  ７１６２に準ずる）、ビカット軟化温度（ＪＩＳ  Ｋ  ７２０６に準ずる）を測定した。
【００６５】
結果を表１に示す。
【００６６】
【表１】
0005123060.tif 000002
【００６７】
（実施例１）
製造例１で得られた２×２（ｍ）、厚み１５ｍｍのアクリル系透明樹脂板Ａの一面に２液架橋型アクリル系粘着剤（東洋インキ社製、固形分約３８％）を厚み０．０４５ｍｍになるように塗布した。そして、空気中で１００℃で２分間加熱することにより、硬化させて接着層を形成した。そして、前記接着層を介して、厚み０．２ｍｍの熱可塑性エーテル型ポリウレタンフィルムを２ｋｇロールを１往復させて貼り合わせた。なお、前記熱可塑性エーテル型ポリウレタンフィルムは、１００％モジュラスが９ＭＰａである、ＢＡＳＦ社製エストランＮＹ９７Ａから形成されたものである。また、他の一面にも、同様にして、熱可塑性エーテル型ポリウレタンフィルムを貼り合わせることにより、両面に熱可塑性エーテル型ポリウレタンフィルムが貼り合わされた透明性樹脂遮音板が得られた。
【００６８】
得られた透明性樹脂遮音板を、下記評価方法により評価した。
【００６９】
［耐擦傷性試験］
透明性樹脂遮音板を１１０×１１０（ｍｍ）の厚みに切り出した試験片を作製した。そして、ＪＩＳ  Ｋ  ７２０４の「プラスチック摩耗輪による磨耗試験方法」に準じた摩耗試験を行い、試験前のヘイズ値と試験後のヘイズ値を測定したときのヘイズ値の変化率を測定した。なお、摩耗試験は、摩耗輪ＣＳ−１０Ｆを用いて試験荷重４．９Ｎ、１００回転の条件で行った。
【００７０】
［耐衝撃性試験］
試験対象と衝突する部分に突起を有する３００ｋｇの鉄球を振り子先端部に支持してなる振り子式の衝撃試験機において、所定の衝突位置よりも鉛直方向に９５ｃｍ高い位置から鉄球を放して、予め固定支持された透明性樹脂遮音板に衝突させた。そして、衝突による破損により生じた破片のうち、最も大きい破片の重量（破片最大重量）及び、最も遠くに飛散した破片までの衝突位置からの水平距離（破片飛散距離）を求めた。
【００７１】
［耐候性試験］
透明性樹脂遮音板を５０×５０（ｍｍ）の厚みに切り出した試験片を作製した。そして、ＪＩＳ  Ｋ  ７３５０−４「プラスチック実験室光源による暴露試験方法」の「第４部：オープンフレームカーボンアークランプ」に準じて、５０００時間の促進暴露試験を行ったときの、黄変度、全光線透過率、及びヘイズ変化率を下記方法により評価した。
・黄色度：ＪＩＳ  Ｋ  ７１０５「プラスチックの光学特性試験」に準じて評価した。
・全光線透過率：ＪＩＳ  Ｋ  ７３６１−１「プラスチック透光材料の全光線透過損失試験方法」の「第１部：シングルビーム法」に準じて評価した。
・ヘイズ変化率：ＪＩＳ  Ｋ  ７１３６「プラスチック透光材料のヘイズの求め方」に準じて評価した。
【００７２】
［難燃性試験］
得られた２×２（ｍ）の透明性樹脂遮音板を垂立させて２段に重ね、さらに水平方向に６枚並べた、高さ約４ｍ、幅約１２ｍの遮音壁を設置した。そして、該遮音板を２０Ｌのガソリンを用いて燃焼させた。そして、鎮火したときの遮音壁の延焼幅、消失幅、及び樹脂滴下物の有無を評価した。
【００７３】
［遮音性］
透明性樹脂遮音板を１０００×１０００（ｍｍ）の厚みに切り出した試験片を作製した。そして、ＪＩＳ  Ａ  １４１６に従い、４００Ｈｚ及び１０００Ｈｚにおける、音響透過損失を測定した。
【００７４】
［剥離強度試験］
透明性樹脂遮音板を５０×５０（ｍｍ）の厚みに切り出した後、その末端部分の熱可塑性ポリウレタンフィルムを一部剥離した試験片を作製した。次に、剥離された末端のフィルムを引張試験機に備えられたチャックで固定し、さらに別のチャックで遮音板本体を固定した。そして、フィルムを１８０度方向へ３００ｍｍ／ｍｉｎの速度で引張、そのときの引張強度の最高値を測定した。なお、測定は２３℃６５％ＲＨの雰囲気で行った。
【００７５】
（実施例２）
実施例１で用いた、厚み０．２ｍｍの熱可塑性エーテル型ポリウレタンフィルムに、紫外線吸収剤としてベンゾトリアゾール系紫外線吸収剤、及び、ヒンダードアミン系光安定剤を含有させた以外は、実施例１と同様にして透明性樹脂遮音板を得た。
【００７６】
（実施例３）
実施例２で用いた熱可塑性エーテル型ポリウレタンフィルムの代わりに、熱可塑性エステル型ポリウレタンであり、１００％モジュラスが５ＭＰａである、ＢＡＳＦ社製エストランＮＹ５８５から形成され、さらに、紫外線吸収剤としてベンゾトリアゾール系紫外線吸収剤、及び、ヒンダードアミン系光安定剤を含有させた熱可塑性エステル型ポリウレタンフィルムを用いた以外は、実施例１と同様にして透明性樹脂遮音板を得た。
【００７７】
（実施例４）
アクリル系透明樹脂板Ａの両面に熱可塑性エーテル型ポリウレタンフィルムを貼り合わせる代わりに、片面のみに貼り合わせた以外は、実施例２と同様にして透明性樹脂遮音板を得た。
【００７８】
（実施例５）
アクリル系透明樹脂板Ａの代わりにアクリル系透明樹脂板Ｂを用いた以外は、実施例２と同様にして透明性樹脂遮音板を得た。
【００７９】
（実施例６）
アクリル系透明樹脂板Ａの代わりにアクリル系透明樹脂板Ｃを用いた以外は、実施例２と同様にして透明性樹脂遮音板を得た。
【００８０】
（実施例７）
アクリル系透明樹脂板Ａの代わりに、架橋剤を含有しないアクリル系透明樹脂板Ｄを用いた以外は、実施例２と同様にして透明性樹脂遮音板を得た。
【００８１】
（実施例８）
アクリル系透明樹脂板Ａの代わりに、難燃剤を含有しないアクリル系透明樹脂板Ｅを用いた以外は、実施例２と同様にして透明性樹脂遮音板を得た。
【００８２】
（実施例９）
アクリル系透明樹脂板Ａの代わりにアクリル系透明樹脂板Ｆを用いた以外は、実施例２と同様にして透明性樹脂遮音板を得た。
【００８３】
（実施例１０）
アクリル系透明樹脂板Ａの代わりにアクリル系透明樹脂板Ｇを用いた以外は、実施例２と同様にして透明性樹脂遮音板を得た。
【００８４】
（実施例１１）
アクリル系透明樹脂板Ａの代わりにアクリル系透明樹脂板Ｈを用いた以外は、実施例２と同様にして透明性樹脂遮音板を得た。
【００８５】
（実施例１２）
アクリル系透明樹脂板Ａの代わりにアクリル系透明樹脂板Ｉを用いた以外は、実施例２と同様にして透明性樹脂遮音板を得た。
【００８６】
（実施例１３）
２液架橋型アクリル系粘着剤の代わりに、アクリル系接着剤を用いて熱可塑性エーテル型ポリウレタンフィルムを張り合わせた以外は、実施例２と同様にして透明性樹脂遮音板を得た。
【００８７】
（比較例１）
０．２ｍｍ厚の熱可塑性エーテル型ポリウレタンフィルムの代わりに０．２ｍｍ厚の熱可塑性ポリエステルフィルム（住友スリーエム社製スコッチティントガラス飛散防止用ＰＥＴフィルム）を用いた以外は、実施例２と同様にして透明性樹脂遮音板を得た。
【００８８】
（比較例２）
２液架橋型アクリル系粘着剤の代わりに、アクリル系接着剤を用いてＰＥＴフィルムを張り合わせた以外は、比較例１と同様にして透明性樹脂遮音板を得た。
【００８９】
結果を表２、表３に示す。
【００９０】
【表２】
0005123060.tif 000003
【００９１】
【表３】
0005123060.tif 000004
【００９２】
熱可塑性エーテル型ポリウレタンフィルムが架橋型アクリル系粘着剤を用いてアクリル系透明樹脂板に貼り合わされてなる実施例１〜１３の透明性樹脂遮音板は、ＰＥＴフィルムを接着してなる比較例２の透明性樹脂遮音板に比べて、耐擦傷性、及び、耐衝撃性のいずれの特性も大幅に優れていた。
【００９３】
また、ＭＭＡ単量体成分の割合をＸ質量％、架橋剤成分の割合をＹ質量％、難燃剤成分の割合をＺ質量％とするとき、Ｘ＋Ｙ＋Ｚ＝１００、Ｙ＋５≦Ｚ≦０．５Ｙ＋７．５の関係を充足するアクリル系透明樹脂板Ａ，Ｂを用いた実施例１〜５、１１、１３は、耐衝撃性及び難燃性に優れていた。
【図面の簡単な説明】
【００９４】
【図１】本発明の透明性樹脂遮音板の一実施形態の断面模式図である。
【図２】本発明の透明性樹脂遮音板の一実施形態の断面模式図である。
【符号の説明】
【００９５】
１、１ａ、１ｂ    アクリル系透明樹脂板
２ａ、２ｂ、２ｃ    透明フィルム層
３ａ、３ｂ、３ｃ    接着層
【図１】
0005123060.tif 000005
【図２】
0005123060.tif 000006